(57)【要約】【課題】電池容量を増加させることができ、かつ、サイクル特性の低下を抑制することができる微粒子を提供する。【解決手段】微粒子１００は、結晶子及び粒子の一方を２個以上含む結晶金属、又は、結晶子及び粒子の両方を含む結晶金属であるコア１０と、コア１０の表面を被覆する非結晶金属酸化物被膜２０と、から構成されるコアシェル構造を有する。【選択図】図１
2019043821.tif 000002
【特許請求の範囲】
【請求項１】
結晶子及び粒子の一方を２個以上含む結晶金属、又は、前記結晶子及び前記粒子の両方を含む結晶金属であるコアと、前記コアの表面を被覆する非結晶金属酸化物被膜と、から構成されるコアシェル構造を有する、
微粒子。
【請求項２】
前記結晶金属は、シリコンである、
請求項１に記載の微粒子。
【請求項３】
前記非結晶金属酸化物被膜は、リチウムを含有する金属酸化物被膜である、
請求項１又は２に記載の微粒子。
【請求項４】
前記微粒子の形状は、球形形状であり、前記微粒子の粒径は、１０ｎｍ以上３００ｎｍ以下である、
請求項１〜３のいずれか１項に記載の微粒子。
【請求項５】
請求項１〜４のいずれか１項に記載の微粒子の製造方法であって、
２種類以上の材料を前記材料それぞれの蒸発温度よりも高い温度領域を通過させることにより前記材料を分解させ、前記材料の粒径よりも小さい粒径の微粒子を形成する、
微粒子の製造方法。
【請求項６】
熱プラズマによって前記材料を分解させることにより前記微粒子を形成する、
請求項５に記載の微粒子の製造方法。
【請求項７】
前記２種類以上の材料は、シリコン（Ｓｉ）と、リチウムシリケート（ＬｉｘＳｉｙＯｚ、但し、ｘ、ｙ、ｚは、ｘ＞０、ｙ＞０、ｚ＞０である。）、水酸化リチウム（ＬｉＯＨ）及び炭酸リチウム（Ｌｉ２ＣＯ３）のうち１種類以上とを含む、
請求項５又は６に記載の微粒子の製造方法。
【請求項８】
請求項１〜４のいずれか１項に記載の微粒子を負極活物質として含む、
リチウムイオン二次電池。
【発明の詳細な説明】
【技術分野】
【０００１】
本開示は、リチウムイオン二次電池の負極活物質として利用される微粒子、微粒子の製造方法、及びリチウムイオン二次電池に関するものである。
【背景技術】
【０００２】
近年、リチウムイオン二次電池は、携帯機器、車載用途の需要が高まる中、更なる高出力・高容量化が喫緊の課題になっている。リチウムイオン二次電池は、一般に、活物質と集電体箔とからなる正極及び負極、電極を絶縁するためのセパレータ、及び電解液で構成され、性能向上に向けて材料開発が行われている。正極材料としては、高容量材料としてコバルト酸リチウム（ＬｉＣｏＯ２）、マンガン酸リチウム（ＬｉＭｎ２Ｏ４）、及びニッケル酸リチウム（ＬｉＮｉＯ２）などの材料が開発され、実用化に至っている。負極材料としては、グラファイトをはじめとする炭素材料が用いられているのが現状である。
【０００３】
負極の高容量化は、現在使用されている黒鉛系活物質をシリコン（Ｓｉ）系活物質に変更することで最大約９倍の高容量化が期待されている。しかしながら、黒鉛系活物質の充放電時における体積膨張率が１１０％であるのに比べ、シリコン系活物質の体積膨張率は約４００％と大きいことが報告されている。そのため、シリコン系活物質をそのまま使用した場合、充放電時における活物質の体積膨張・収縮により、活物質の自壊、及びそれに伴う電極の破損により充放電容量の低下が実用化の障害になっている。解決策としては、シリコン系活物質を１５０ｎｍ以下の微粒子とすることが提案されている。しかしながら、シリコン金属は、前駆体になる最適な溶液がなく、融点・沸点も高く、機械的強度も高いため、液相合成法、熱分解法等により１５０ｎｍ以下の微粒子を形成することは困難である。また、シリコン金属を機械的粉砕法にて微粒子化する場合、長時間の粉砕処理が必要となり、シリコン表面に酸化被膜が形成されてしまう。この現象は、シリコン金属の粒子径が小さくなるに従い顕著になり、電池容量に寄与するシリコン金属の割合が減少してしまうことから、電池特性の低下に繋がる。シリコン金属を微粒子化する方法は、限定されるため、生産性が高く、大量に合成できる方法が開発されている。
【０００４】
例えば、特許文献１では、シリコンナノ粒子の製造過程で粒子表面が容易に酸化することを抑制するために、窒素雰囲気下で微粒子を製造する方法が開示されている。
【０００５】
以下、従来のシリコンナノ粒子の一例として、特許文献１に記載のシリコンナノ粒子について説明する。図４は、従来のシリコンナノ粒子の概略断面図を示す。
【０００６】
シリコンナノ粒子は、リチウムイオン二次電池の負極用の材料として応用されている。図４の（ａ）に示すように、シリコンナノ粒子１００Ａは、コア材料１０Ａと、コア材料１０Ａを被覆する被覆層２０Ａと、さらに被覆層２０Ａを被覆する被覆層３０Ａとから構成される。例えば、コア材料１０Ａは、球状のシリコン金属であり、シリコン金属表面を被覆する被覆層２０Ａは、リチウムシリケート（ＬｉｘＳｉｙＯｚ）相であり、ＬｉｘＳｉｙＯｚ相の表面、つまり、シリコンナノ粒子１００Ａの最表面を被覆する被覆層３０Ａは、カーボン（Ｃ）コーティング層である。ここで、ＬｉｘＳｉｙＯｚ相のｘ、ｙ、ｚは、ｘ＞０、ｙ＞０、０≦ｚ≦２（ｘ＋４ｙ）である。ＬｉｘＳｉｙＯｚ相である被覆層２０Ａは、シリコンナノ粒子を作製する時に投入されるリチウム材料と、シリコン金属の表面に形成される酸化被膜とが反応することにより、シリコン金属の表面に形成される。ＬｉｘＳｉｙＯｚ相のｘ、ｙ、及びｚの比率は、リチウム材料及びシリコン金属の比率、及び反応条件によって幅広い範囲で選択されることができる。
【０００７】
シリコンナノ粒子１００Ａは、ビーズミリング（Ｂｅａｄ  Ｍｉｌｌｉｎｇ）またはボールミリング（Ｂａｌｌ  Ｍｉｌｌｉｎｇ）のような機械的粉砕処理によって作製される。乾式機械粉砕の場合は、コア材料１０Ａであるシリコン金属を適正水準に粉砕した後、リチウム材料及びカーボン材料を投入し、シリコン金属と一緒に粉砕処理する。その後、粉砕された材料を回収する際に、粉砕されたシリコン金属が空気中に露出されることにより、当該シリコン金属の表面にＳｉＯ２−α（０≦α≦１）の酸化被膜が形成される。湿式機械粉砕の場合も乾式粉砕と同様に、シリコン金属を適正水準に粉砕した後、リチウム材料及びカーボン材料を投入し、シリコン金属と一緒に粉砕処理する。その後、粉砕された材料を乾燥させる際に、粉砕されたシリコン金属が空気中に露出されることにより、当該シリコン金属の表面にＳｉＯ２−α（０≦α≦１）の酸化被膜が形成される。その後、７００℃から１２００℃の温度範囲で熱処理を行うことにより、シリコン金属の表面の酸化被膜とリチウム材料とが反応してＬｉｘＳｉｙＯｚ相が形成されると同時に、シリコンナノ粒子の最表面にカーボンコーティング層が形成される。これにより、図４の（ａ）に示した複合粒子である従来のシリコンナノ粒子１００Ａが得られる。
【先行技術文献】
【特許文献】
【０００８】
【特許文献１】特表２０１６−５０６０３５号公報
【発明の概要】
【発明が解決しようとする課題】
【０００９】
上述のように、従来のシリコンナノ粒子は、機械的粉砕法を用いて作製される。つまり、従来の製造方法では、原材料とビーズ又はボールであるメディア材料との物理的衝突により原材料を微細化する。そのため、従来のシリコンナノ粒子は、図４の（ａ）に示すように、コア材料１０Ａであるシリコン金属は、球形状になりにくく、実際は、図４の（ｂ）に示すように、コア材料１０Ｂは、歪な粒子形状となる。また、コア材料１０Ｂの表面を被覆する被覆層２０Ｂ（ＬｉｘＳｉｙＯｚ相）の形状も中央のコア材料１０Ｂの形状に沿って形成され、さらに、被覆層３０Ｂも被覆層２０Ｂの形状に沿って形成されるため、得られるシリコンナノ粒子１００Ｂは、歪な粒子形状になる。そのため、シリコンナノ粒子１００Ｂは、溶媒及び他の材料と混合してスラリーを調製しても均一に分散しにくく、スラリーを銅箔等の負極集電体上に塗布して乾燥させて負極を作製しても、負極中の活物質の分布は、不均一になりやすい。また、充放電を繰り返し、充放電容量の変化を評価する、サイクル特性が低下しやすい。
【００１０】
また、シリコン材料を粉砕する際に、シリコン材料と、ビーズ又はボールであるメディア材料との物理的衝突により、粉砕されたシリコン材料の表面には、結晶が崩れたアモルファス層が形成される、又は、亀裂によるダメージ部が形成される。そのため、粉砕されたシリコン材料が空気中に露出された場合に、シリコン材料の表面の酸化被膜が予想以上に厚くなることがある、又は、シリコン材料の結晶の中央部まで酸化が進行することがある。これにより、得られるシリコンナノ粒子は、電池容量の増加に寄与するシリコン量が少なくなる。さらに、ビーズ又はボールであるメディア材料には、シリカ、アルミナ、又はジルコニアなどのセラミック材料が使用されることが多い。機械的粉砕法により得られた従来のシリコンナノ粒子には、メディア材料由来の不純物が数％オーダーで混入し、電池容量に寄与しない材料の割合が増加する。これが、電池容量を低下させる要因になっている。
【００１１】
さらに、従来の製造方法で作製されたシリコンナノ粒子の中には、シリコン金属を適正水準に粉砕した後に投入されたリチウム材料及びカーボン材料が粉砕された微粒子も含まれているが、粒子の大きさではそれらを分離できない。その他、図４の（ｃ）に示すような微粒子１００Ｃ、つまり、微粒子の中央にコア材料であるシリコン金属を含まず、代わりに、リチウム材料及びカーボン材料などの被覆材料２５を含み、微粒子の表面が被覆層３０Ｃで被覆された微粒子１００Ｃも含まれている。そのため、従来の製造方法で作製されたシリコンナノ粒子には、コア材料であるシリコン金属を含まない微粒子１００Ｃ、及び、粉砕されて微粒子化された未処理のカーボン材料なども多数含まれてしまう。このように、従来のシリコンナノ粒子は、電池容量に寄与しない微粒子を多数含むため、電池の高容量化を行うためには、シリコンナノ粒子を大量に導入しなければならず、シリコン材料の利用効率が悪い。
【００１２】
本開示は、上述された従来の課題を考慮し、電池容量を増加させることができ、かつ、サイクル特性の低下を抑制することができる微粒子、微粒子の製造方法、及びリチウムイオン二次電池を提供することを目的とする。
【課題を解決するための手段】
【００１３】
上記目的を達成するために、本開示の一態様に係る微粒子は、結晶子及び粒子の一方を２個以上含む結晶金属、又は、前記結晶子及び前記粒子の両方を含む結晶金属であるコアと、前記コアの表面を被覆する非結晶金属酸化物被膜と、から構成されるコアシェル構造を有する。
【００１４】
例えば、本開示の一態様に係る微粒子では、前記結晶金属は、シリコンであってもよい。
【００１５】
例えば、本開示の一態様に係る微粒子では、前記非結晶金属酸化物被膜は、リチウムを含有する金属酸化物被膜であってもよい。
【００１６】
例えば、本開示の一態様に係る微粒子では、前記微粒子の形状は、球形形状であり、前記微粒子の粒径は、１０ｎｍ以上３００ｎｍ以下であってもよい。
【００１７】
また、本開示の一態様に係る微粒子の製造方法は、上記のいずれかの微粒子の製造方法であって、２種類以上の材料を前記材料それぞれの蒸発温度よりも高い温度領域を通過させることにより前記材料を分解させ、前記材料の粒径よりも小さい粒径の微粒子を形成する。
【００１８】
例えば、本開示の一態様に係る微粒子の製造方法は、熱プラズマによって前記材料を分解させることにより前記微粒子を形成してもよい。
【００１９】
例えば、本開示の一態様に係る微粒子の製造方法では、前記２種類以上の材料は、シリコン（Ｓｉ）と、リチウムシリケート（ＬｉｘＳｉｙＯｚ、但し、ｘ、ｙ、ｚは、ｘ＞０、ｙ＞０、ｚ＞０である。）、水酸化リチウム（ＬｉＯＨ）及び炭酸リチウム（Ｌｉ２ＣＯ３）のうち１種類以上と、を含んでもよい。
【００２０】
また、本開示の一態様に係るリチウムイオン二次電池は、上記のいずれかの微粒子を負極活物質として含む。
【発明の効果】
【００２１】
本開示によれば、電池容量を増加させることができ、かつ、サイクル特性の低下を抑制することができる微粒子、微粒子の製造方法、及び、リチウムイオン二次電池を提供できる。
【図面の簡単な説明】
【００２２】
【図１】図１は、実施の形態に係る微粒子の構造を説明する図である。
【図２】図２は、実施の形態に係る微粒子の製造方法を説明する図である。
【図３】図３は、実施例１における微粒子の断面を示す反射電子像である。
【図４】図４は、従来のシリコンナノ粒子の概略断面図である。
【発明を実施するための形態】
【００２３】
以下、図面を参照しながら、本開示の実施の形態について詳細に説明する。なお、以下に説明する実施の形態は、いずれも本開示の好ましい一具体例を示すものである。したがって、以下の実施の形態で示される、数値、構成要素、構成要素の配置位置および接続形態、ならびに、工程及び工程の順序等は、一例であって、本開示を限定する主旨ではない。よって、以下の実施の形態における構成要素のうち、本開示の最上位概念を示す独立請求項に記載されていない構成要素については、任意の構成要素として説明される。
【００２４】
また、各図は、模式図であり、必ずしも厳密に図示されたものではない。なお、各図において、実質的に同一の構成に対しては同一の符号を付しており、重複する説明は省略又は簡略化する。
【００２５】
（実施の形態）
以下、本実施の形態に係る微粒子について説明する。図１は、実施の形態に係る微粒子の構造を説明する図である。
【００２６】
図１に示すように、本実施の形態に係る微粒子１００は、コア１０と、コア１０の表面を被覆する非結晶金属酸化物被膜２０と、から構成されるコアシェル構造を有する。コア１０は、結晶子及び粒子の一方を２個以上含む結晶金属、又は、結晶子及び粒子の両方を含む結晶金属である。例えば、図１に示すコア１０は、３個全てが結晶子であってもよく、３個全てが粒子であってもよく、結晶子及び粒子が混在していてもよい。
【００２７】
ここで、結晶子とは、単結晶とみなせる微細結晶の最大の集まり、又は、単結晶とみなせる微細結晶を言う。また、粒子とは、一部に非結晶成分を含む微細結晶を言う。
【００２８】
本実施の形態に係る微粒子１００では、コア１０である結晶金属は、シリコンであってもよい。また、本実施の形態に係る微粒子１００では、コア１０の表面を被覆する非結晶金属酸化物被膜２０は、非結晶であるリチウム（Ｌｉ）を含有する金属酸化物被膜であってもよい。リチウムを含有する金属酸化物は、例えば、リチウムシリケート（ＬｉｗＣｘＳｉｙＯｚ、但し、ｗ、ｘ、ｙ、ｚは、ｗ＞０、ｘ＞０、ｙ＞０、ｚ＞０である。）、リチウムシリケート（ＬｉｘＳｉｙＯｚ、但し、ｘ、ｙ、ｚは、ｘ＞０、ｙ＞０、ｚ＞０である。）が挙げられる。なお、リチウムシリケート中の各元素の比率は、リチウム材料の種類、リチウム材料及びシリコン金属の比率、及び反応条件によって変化する。
【００２９】
本実施の形態に係る微粒子１００は、上述のコアシェル構造をしているため、電池容量に寄与するシリコン金属が、電解液に直接触れない構造を有している。微粒子１００は、このような構造を有することにより、コア１０であるシリコン金属が電解液によって酸化されることを抑制することができる。また、微粒子１００では、充放電時に、コア１０であるシリコン金属の膨張及び収縮が、コア１０の表面を被覆する非結晶金属酸化物被膜２０（例えば、リチウムシリケート被膜）により緩和されるため、コアシェル構造の破壊を抑制することができる。さらに、微粒子の中央に位置するコア１０に含まれるシリコン金属の粒子及び結晶子のそれぞれの大きさ（つまり、粒子径及び結晶子径）は、１５０ｎｍ以下であるとよい。粒子径及び結晶子径が１５０ｎｍ以下であれば、充放電時にシリコン金属が膨張及び収縮しても、リチウムシリケート被膜により緩和されるため、微粒子１００の自壊を抑制することができる。これにより、サイクル特性も向上すると考えられる。ここで、結晶子サイズは、例えば、Ｘ線回折装置で半値幅を測定し、Ｓｃｈｒｒｅｒ（シェラー）の式に代入することにより算出できる。
【００３０】
さらに、微粒子１００の中央に複数の結晶子及び／又は粒子を含むコア１０が存在することで、コアが同じシリコン（Ｓｉ）量の１個の結晶子又は粒子である場合に比べ、コア１０の表面積が大きくなる。そのため、コア１０にリチウムイオンが入りやすくなり、充放電時のリチウムイオンの収蔵及び放出に伴う膨張及び収縮を緩和することができる。これにより、充電時間の短縮及び繰り返しの充放電に伴う電池容量の低下の抑制等の電池特性が改善され得る。また、シリコン金属の結晶子径及び粒子径が同じ大きさである場合、微粒子１００は、コアが１個の結晶子又は粒子である場合に比べ、コア１０の外周の表面を被覆する被膜のリチウムシリケート量に比べ、電池容量に寄与するシリコン量を多くすることができる。これにより、電池容量を増加させることができる。このとき、電池容量を増加させるために、コア１０の外周の表面を被覆する非結晶金属酸化物被膜２０のリチウムシリケート量を少なくしすぎると、充放電時にコア１０が膨張及び収縮することによって、非結晶金属酸化物被膜２０（リチウムシリケート被膜）が壊れる場合がある。これにより、サイクル特性の低下に繋がる可能性がある。そのため、活物質である微粒子１００の膨張及び収縮時における壊れやすさと電池容量とのバランスを考慮する必要がある。本実施の形態では、サイクル特性の向上と電池容量の増加とを同時に両立することができると考えられる。
【００３１】
また、微粒子１００の形状は、球形形状であってもよい。本実施の形態では、後述する製造方法で微粒子を作製するため、コア１０が球形形状に形成される。そして、コア１０の形状に沿って非結晶金属酸化物被膜２０が形成されるため、得られる微粒子１００は、球形形状となる。このように、得られる微粒子１００の形状が球形形状であることにより、微粒子１００を炭素などの他の負極活物質と混合し、負極集電体である銅箔電極へ塗工する際、これらの負極材料の粒子を均一に分散させることができるため、塗工ムラを軽減することができる。
【００３２】
また、微粒子１００の粒径は、１０ｎｍ以上３００ｎｍ以下であってもよい。微粒子１００の粒径が１０ｎｍ未満では、電池容量に寄与するシリコン量が少なくなるため、電池の高容量化は難しくなる場合がある。また、微粒子１００の粒径が３００ｎｍを超過すると、微粒子１００の中央に位置するシリコン金属の結晶子及び／又は粒子の大きさが１５０ｎｍを超過する可能性が高くなるため、充放電時の膨張及び収縮に伴い、微粒子１００が自壊する可能性がある。
【００３３】
以下、本実施の形態に係る微粒子１００の製造方法について説明する。図２は、本実施の形態に係る微粒子１００の製造方法を説明する図である。
【００３４】
図２に示すように、本実施の形態に係る微粒子１００の製造方法では、まず、コア材料９及び被膜材料１９を準備する。
【００３５】
コア材料９は、例えば、シリコンである。被膜材料１９は、例えば、リチウムシリケート（ＬｉｘＳｉｙＯｚ、但し、ｘ、ｙ、ｚは、ｘ＞０、ｙ＞０、ｚ＞０である。）、水酸化リチウム（ＬｉＯＨ）、又は、炭酸リチウム（Ｌｉ２ＣＯ３）である。
【００３６】
次に、混合工程Ｓ１では、コア材料９及び被膜材料１９の材料を２種類以上混合する。上記２種類以上の材料は、シリコン（Ｓｉ）と、リチウムシリケート（ＬｉｘＳｉｙＯｚ、但し、ｘ、ｙ、ｚは、ｘ＞０、ｙ＞０、ｚ＞０である。）、水酸化リチウム（ＬｉＯＨ）及び炭酸リチウム（Ｌｉ２ＣＯ３）のうち１種類以上と、を含んでもよい。
【００３７】
続いて、複合化処理工程Ｓ２では、２種類以上の材料を材料それぞれの蒸発温度よりも高い温度領域を通過させることにより材料を分解させ、材料の粒径よりも小さい粒径の微粒子１００を形成する。ここで、材料を分解させるとは、材料を原子状態、イオン状態又は幾つかの原子・分子の集合体にすることを言う。例えば、材料が金属酸化物である場合、材料を熱プラズマ中に導入することにより、材料が蒸発及び気化し、原子状態、イオン状態又は幾つかの原子・分子の集合体に解離することを言う。分解された材料、つまり、原子状態、イオン状態又は幾つかの原子・分子の集合体の材料の構成元素は、冷却途中で反応し、固化する。
【００３８】
材料を分解させる手段としては、例えば、熱プラズマ法、火炎法、レーザアブレーション法、又は、高周波加熱法などの熱分解法が挙げられる。本実施の形態では、熱プラズマによって材料を分解させることにより微粒子１００を形成してもよい。処理条件にも依存するが、材料の粒子径が１００μｍ以下であれば、熱プラズマにて材料を蒸発させることが可能である。また、得られる微粒子１００の粒径も小さくなることから、粒径が１００μｍ以下の材料を選択するとよい。
【００３９】
熱プラズマは、（１）高周波電磁場を利用して誘導的にガスを放電する、（２）ガスにマイクロ波を照射して放電する、又は、（３）電極間に直流又は交流電力を印加しアーク放電を行う、等の方法にて発生させることができる。熱プラズマ法では、約１００００℃の高温領域（以下、熱プラズマ領域）が発生する。本実施の形態では、熱プラズマ領域中に材料に投入することで、材料は、瞬時に蒸発及び気化し、原子状態、イオン状態又は幾つかの原子・分子の集合体の構成元素を含む材料ガスとなる。発生した材料ガスは、熱プラズマ領域を通過後、気相中で急冷されることで、材料ガス中の原子状態及びイオン状態の構成元素が反応し、球形形状の微粒子１００となる。
【００４０】
以下、本実施の形態に係るリチウムイオン二次電池について説明する。
【００４１】
図示はしないが、本実施の形態に係るリチウムイオン二次電池は、正極と、負極と、正極及び負極の間に配置された多孔質のセパレータと、を有し、セパレータに、非水電解液が含浸されている。なお、リチウムイオン二次電池は、固体電解質を用いた全固体電池であってもよい。
【００４２】
本実施の形態に係るリチウムイオン二次電池は、微粒子１００を負極活物質として含んでもよい。これにより、リチウムイオン二次電池は、電池容量が増加され、かつ、サイクル特性が向上される。
【００４３】
以上のように、本実施の形態に係る微粒子は、コアに複数の結晶子及び／又は粒子を含むため、コアの表面積が増大し、リチウム（Ｌｉ）の挿入脱離反応がスムーズに行われやすい。また、本実施の形態に係る微粒子は、充放電時の膨張及び収縮に伴い、コアが体積変化を繰り返しても、コアの表面を被覆する非結晶金属酸化物被膜（以下、被膜）が体積変化を緩和させる。そのため、充放電を繰り返しても微粒子が自壊することを抑制することができる。これにより、電池容量を増加させ、かつ、サイクル特性を向上させることができる。
【００４４】
また、本実施の形態に係る微粒子の製造方法は、電池容量に寄与しない不純物の混入を低減することができ、コアの大きさ及び被膜の膜厚を容易に調整することができる簡便な方法であるため、短時間で大量の微粒子を製造することができる。これにより、電池容量を増加させ、かつ、サイクル特性を向上させることができる微粒子を得ることができる。
【００４５】
また、本実施の形態に係るリチウムイオン二次電池は、上述した微粒子を負極活物質として用いることにより、電池容量が増加され、かつ、サイクル特性が向上される。
【実施例】
【００４６】
以下、実施例にて本開示に係る微粒子を具体的に説明するが、本開示は以下の実施例のみに何ら限定されるものではない。
【００４７】
（実施例１）
［微粒子］
以下の工程により、実施例１の微粒子を作製した。
【００４８】
［材料の準備及び混合工程］
微粒子のコア材料であるシリコンの粉末と、被膜材料であるリチウムシリケート（Ｌｉ２Ｓｉ２Ｏ５）の粉末を準備した。これらの材料は、いずれも中心径１５μｍの粉末材料を使用した。
【００４９】
これらの２つの材料を混合攪拌機に投入し攪拌混合することにより、コア材料及び被膜材料が均一に分散した混合材料を得た。
【００５０】
本実施例では、被膜材料として、リチウムシリケート（Ｌｉ２Ｓｉ２Ｏ５）を使用したが、他の元素比を有するリチウムシリケート（ＬｉｘＳｉｙＯｚ、但し、ｘ、ｙ、ｚは、ｘ＞０、ｙ＞０、ｚ＞０である。）、水酸化リチウム（ＬｉＯＨ）、酸化リチウム（Ｌｉ２Ｏ）、炭酸リチウム（Ｌｉ２ＣＯ３）及びリチウムを含有した有機物（メトキシリチウム、エトキシリチウム及びプロポキシリチウムなど）のうち１種類以上を用いてもよい。これにより、非結晶金属酸化物被膜（図１参照。以下、被膜とする。）中のリチウム量を調整しやすくなり、被膜のリチウム量を増加させた微粒子を容易に作製することができる。さらに、材料コストを抑えることも可能になる。特に、被膜材料として炭酸リチウム（Ｌｉ２ＣＯ３）を用いた場合、被膜のリチウムシリケートに炭素元素が含有されることになり（具体的には、ＬｉｘＳｉｙＯｚ、但し、ｘ、ｙ、ｚは、ｘ＞０、ｙ＞０、ｚ＞０）、得られる微粒子の導電性が向上する。
【００５１】
［複合化処理工程］
得られた混合材料を、材料供給器に導入する。熱プラズマ装置は、反応室をドライポンプにて真空にし、在留酸素の影響を少なくした。反応室に、放電ガスとしてアルゴンガスを導入した。そして、所望の圧力に調整した後、電極に印加することにより、熱プラズマを生成させた。電極からの放電が安定化したところで、材料供給器にキャリアガスとしてアルゴンガスを流し、混合材料を反応室に導入した。導入された混合材料は、高温の熱プラズマにより蒸発及び気化した。気化した混合材料は、熱プラズマ領域から出た瞬間、気相中で急冷されて凝固し、球形形状の微粒子が得られた。得られた微粒子は、キャリアガス及び放電ガスとともに排気用ドライポンプの前に設置されたバグフィルターによって回収された。所望量の微粒子が得られたところで、放電を止めて熱プラズマの生成を終了させた。そして、反応室を開放し、バグフィルターから微粒子を回収した。
【００５２】
本実施例では、キャリアガス、放電ガス及び冷却ガスとしてアルゴンガスのみを使用したが、アルゴンガスに炭素系のガスを添加しても良い。炭素系のガスを添加することで、得られる微粒子の被膜のリチウムシリケートに炭素元素を導入することができる。さらに、被膜の外側の表面、つまり、微粒子の最表面を被覆する、炭素系被膜を形成することができる。これにより、微粒子の導電性をさらに向上させることができ、電池特性も改善する。
【００５３】
また、同様に、アルゴンガスに水素ガスを添加してもよい。水素ガスを添加することで、コア及び被膜の余分な酸化を抑制することができる。さらに、ガスの熱伝導性が向上することにより、微粒子の合成速度も向上させることができる。
【００５４】
なお、本実施例では、熱プラズマを使用したが、これに限定されない。コア材料であるシリコン及び被膜材料であるリチウムシリケートなどの材料それぞれの蒸発温度よりも高い温度で混合材料を蒸発及び気化させ、急冷することにより、粒径が１０ｎｍ以上３００ｎｍ以下の球形形状の微粒子を得ることができればよい。例えば、熱プラズマ法では、高周波熱プラズマ、直流アークプラズマ、又は、交流アークプラズマなどの熱プラズマを使用してもよい。熱プラズマを使用しない方法としては、バーナーを用いた火炎法、レーザアブレーション法、高周波加熱法などの熱分解法を使用してもよい。
【００５５】
［微粒子の断面の評価］
実施例１にて得られた微粒子をＡｒイオンビームで切断し、その断面をＦＥ−ＳＥＭにより観察した。図３は、実施例１における微粒子の断面を示す反射電子像である。
【００５６】
図３に示すように、実施例１にて得られた微粒子は、１００ｎｍ〜２００ｎｍ程度の略球形形状の微粒子であった。また、微粒子の断面の中央部と外周部とのコントラストの違いから、微粒子は、コアとコアを被覆する被膜から構成されるコアシェル構造を有していることが確認できた。さらに、被膜は、コアを完全に被覆していることも確認できた。
【００５７】
データは記載していないが、透過型電子顕微鏡（ＴＥＭ）及びＸ線回折装置（ＸＲＤ）の結果より、微粒子のコアは結晶のシリコンであり、コアを被覆する被膜は非結晶金属酸化物であるシリケートの被膜であることが確認された。また、コアは、複数の結晶子及び／又は粒子を含んでいることが確認された。これらの結晶子径及び／又は粒子径は、ＸＲＤでシリコンの結晶ピーク（２θ＝２８．４）の半値幅を測定し、シェラーの式により算出され、３０ｎｍ以下であった。これにより、微粒子の中央部の結晶シリコンは、複数の結晶子及び／又は粒子を含んでいることが分かった。
【００５８】
データは記載していないが、実施例１以外に、被膜材料であるリチウム材料として、他の元素比のリチウムシリケートＬｉｘＳｉｙＯｚ、但し、ｘ、ｙ、ｚは、ｘ＞０、ｙ＞０、ｚ＞０である。）、例えば、Ｌｉ２ＳｉＯ３を用いて、又は、シリコンと炭酸リチウムなどのリチウム材料との割合を変えて微粒子を作製したが、実施例１とほぼ同等形状の微粒子が得られた。
【００５９】
［リチウムイオン二次電池］
実施例１で得られた微粒子を負極活物質として用い、簡易電池を作製し、充放電特性の評価を実施した。評価に使用した簡易電池は、通常の正極／セパレータ／負極の積層構造であった。以下、比較例１及び比較例２については、負極活物質だけを変更した。
【００６０】
［簡易電池の負極の作製方法］
実施例１得られた微粒子を２重量％（固形分全量中の含有量。以下同じ。）、黒鉛９３．５重量％、導電助剤としてアセチレンブラック０．５重量％と、バインダとしてカルボキシメチルセルロース（ＣＭＣ）１．５重量％とスチレンブタジエンゴム（ＳＢＲ）２．５重量％、水を混合して負極合剤含有スラリーを調製した。
【００６１】
得られたスラリーを、アプリケータを用いて固形分塗布量が３ｍｇ／ｃｍ２になるように厚みが１５μｍの銅箔に塗布し、１１０℃で定置運転乾燥機にて０．５時間乾燥した。乾燥後、１４ｍｍφの円形に打ち抜き、圧力０．６ｔ／ｃｍ２の条件で一軸プレスし、さらに真空下、１１０℃で３時間熱処理して、厚みが３０μｍの負極合剤層を形成したリチウムイオン二次電池用負極を得た。
【００６２】
［評価用セルの作製］
評価用セルは、グローブボックス中でスクリューセルに上記負極、２４ｍｍφのポリプロピレン製セパレータ、２１ｍｍφのガラスフィルター、１８ｍｍφで厚み０．２ｍｍの金属リチウム及びその基材のステンレス箔を、各々、電解液にディップした後、この順に積層し、最後に蓋をねじ込み作製した。電解液はエチレンカーボネートとジエチルカーボネートを体積比１対１の混合溶媒とし、ＬｉＰＦ６を１．２ｍｏｌ／Ｌの濃度になるように溶解させ、これにフルオロエチレンカーボネートを２体積％添加したものを使用した。評価用セルは、さらにシリカゲルを入れた密閉ガラス容器に入れて、シリコンゴムの蓋を通した電極を充放電装置（北斗電工（株）製ＳＭ−８）に接続した。
【００６３】
（比較例１）
実施例１で得られた微粒子の代わりに、非結晶金属酸化物被膜を有しないシリコンナノ粒子を使用したこと以外、実施例１と同様にして簡易電池及び評価用セルを作製した。
【００６４】
（比較例２）
負極活物質として炭素（黒鉛）のみを用いたこと以外、実施例１と同様に、簡易電池及び評価用セルを作製した。
【００６５】
［評価条件］
実施例１、比較例１及び比較例２の評価用セルについて、２５℃の恒温室にて、サイクル試験を実施した。充電は、２ｍＡの定電流で０．０１Ｖまで充電後、０．０１Ｖの定電圧で電流値が０．２ｍＡになるまで行った。また放電は、２ｍＡの定電流で１．５Ｖの電圧値まで行った。初回放電容量と初回充放電効率は、初回充放電試験の結果とした。
【００６６】
また、サイクル特性は、前記充放電条件にて５０回充放電試験した後の放電容量を初回の放電容量と比較し、その容量維持率として評価した。
【００６７】
［評価結果］
上記評価条件にて、簡易電池のサイクル試験を行った結果、実施例１及び比較例１の初期充放電特性では、比較例２に比べて高い充電容量であることを確認できた。これにより、シリコン材料が電池容量の増加に寄与していることが分かった。さらに、比較例１に比べて、実施例１では、充放電の容量維持率は高い値を維持していた。この結果から、実施例１の微粒子を負極活物質として使用することによって、電池容量の高容量化、及び、サイクル特性の向上を両立させることができることが分かった。
【００６８】
以上、本開示に係る微粒子、微粒子の製造方法及びリチウムイオン二次電池について、実施の形態及び実施例に基づいて説明したが、本開示は、これらの実施の形態及び実施例に限定されるものではない。本開示の主旨を逸脱しない限り、当業者が思いつく各種変形を実施の形態及び実施例に施したものや、実施の形態及び実施例における一部の構成要素を組み合わせて構築される別の形態も、本開示の範囲に含まれる。
【産業上の利用可能性】
【００６９】
本開示に係る微粒子及び微粒子の製造方法は、微粒子が２個以上のシリコン金属のナノ結晶金属を中央に有するコアと、コアの表面に非結晶金属酸化物被膜とから構成されるコアシェル構造を有するため、リチウムイオン二次電池の電池容量を増加させ、サイクル特性を改善させることができる。さらに、不純物の混入も少なく、短時間で大量に微粒子を生産することできる。そのため、リチウムイオン二次電池の負極活物質及び負極活物質の製造方法として有用である。
【符号の説明】
【００７０】
９  コア材料
１０  コア
１９  被膜材料
２０  非結晶金属酸化物被膜（被膜）
【図１】
2019043821.tif 000003
【図２】
2019043821.tif 000004
【図３】
2019043821.tif 000005
【図４】
2019043821.tif 000006